(57)【要約】      （修正有）【課題】電気抵抗の経時的変化の抑制と、圧縮永久歪みの抑制とを高いレベルで両立した導電性部材を提供する。【解決手段】基体と、該基体の上に設けられた弾性層とを有する導電性部材であって、該弾性層は、下記（Ａ）成分、（Ｂ）成分、および（Ｃ）成分を含み、かつ、（Ｂ）成分の含有量が（Ａ）成分１００質量部に対して、０．１質量部以上１．０質量部未満である混合物の硬化物からなることを特徴とする導電性部材：（Ａ）一分子中にケイ素原子に結合したアルケニル基を両末端に有するオルガノポリシロキサン、（Ｂ）特定の構造の環状シロキサン、（Ｃ）カーボンブラック。【選択図】なし【特許請求の範囲】
【請求項１】
基体と、該基体の上に設けられた弾性層とを有する導電性部材であって、
該弾性層は、下記（Ａ）成分、（Ｂ）成分、および（Ｃ）成分を含み、かつ、（Ｂ）成分の含有量が（Ａ）成分１００質量部に対して、０．１質量部以上１．０質量部未満である混合物の硬化物からなることを特徴とする導電性部材：
（Ａ）一分子中にケイ素原子に結合したアルケニル基を両末端に有するオルガノポリシロキサン、
（Ｂ）下記式（１）で示す構成単位と下記式（２）で示す構成単位を有する環状化合物からなり、ｍ／（ｍ＋ｎ）が０．５０以上０．７５以下である環状シロキサン、
【化１】
2013186142.tif 000018
【化２】
2013186142.tif 000019
（式（１）および式（２）中、ｍは３以上の整数、ｍ＋ｎは６以上１２以下の整数である。Ｒ１、Ｒ２およびＲ３は、各々独立に炭素数１以上５以下のアルキル基である。）、
（Ｃ）カーボンブラック。
【請求項２】
前記（Ｃ）成分の配合割合が、前記（Ａ）成分１００質量部に対して、２質量部以上１０質量部以下である請求項１に記載の導電性部材。
【請求項３】
前記（Ａ）成分中のケイ素原子に結合したアルケニル基１．０モルに対する、（Ｂ）成分中のケイ素原子に結合した水素原子のモル数が１．０モル以上５．８モル以下である請求項１または２に記載の導電性部材。
【請求項４】
前記式（１）および式（２）中、Ｒ１、Ｒ２およびＲ３はメチル基である請求項１乃至３のいずれか一項に記載の導電性部材。
【請求項５】
電子写真装置に着脱可能に装着されるプロセスカートリッジであって、該プロセスカートリッジは、少なくとも現像ローラを有し、かつ該現像ローラが、請求項１乃至４のいずれか一項に記載の導電性部材であることを特徴とするプロセスカートリッジ。
【請求項６】
感光体および該感光体に当接して配置される現像ローラを有する電子写真装置であって、該現像ローラが、請求項１乃至４のいずれか一項に記載の導電性部材であることを特徴とする電子写真装置。
【発明の詳細な説明】
【技術分野】
【０００１】
本発明は、導電性部材、プロセスカートリッジ及び電子写真装置に関する。
【背景技術】
【０００２】
電子写真方式を用いた複写機やプリンターやファクシミリに用いられる現像ローラ、帯電ローラの如き導電性部材は、主に体積抵抗率が１×１０３〜１×１０１０Ω・ｃｍの半導電領域の電気抵抗を要求されている。しかしながら、近年、高画質化や長寿命化に伴い、導電性部材の体積抵抗率は、より狭い範囲に制御され、また、長期使用しても抵抗変動が少ないことが求められている。
例えば、現像ローラが、長期の使用によって高抵抗化した場合、現像ローラ表面と感光体との間で生じる現像電界が経時的に変化することとなり、電子写真画像にカブリなどが生じることがある。特許文献１は、現像ローラの電気抵抗の経時変化を少なくするために、シリコーンゴムに特定範囲の窒素吸着比表面積、ＤＢＰ吸油量、平均粒子径を持つ低導電性のカーボンブラックを大量に充填する方法を開示している。
【先行技術文献】
【特許文献】
【０００３】
【特許文献１】特開２００１−１５８８５６号公報
【発明の概要】
【発明が解決しようとする課題】
【０００４】
本発明者らは、特許文献１にかかる発明に基づく導電性部材について検討を行った。その結果、導電性部材の電気抵抗の経時的な安定性の向上には一定の効果が見られた。しかしながら、これらの導電性部材を、電子写真感光体等の当接部材に当接させた状態で長期に亘って静置したときに、導電性部材の当接部分に容易に回復しない変形（以降、「圧縮永久歪み」ともいう）が生じることがあった。圧縮永久歪みの生じた導電性部材を例えば現像ローラとして用いて電子写真画像の形成に供した場合、電子写真画像に、当該圧縮永久歪みに起因する横スジが発生することがある。
そこで、本発明は、電気抵抗の経時的変化の抑制と、圧縮永久歪みの抑制とを高いレベルで両立した導電性部材を提供することを目的とする。また、本発明は、安定して高品位な電子写真画像を形成し得るプロセスカートリッジおよび電子写真装置を提供することを目的とする。
【課題を解決するための手段】
【０００５】
本発明者らは、上記の目的に鑑み、鋭意検討を重ねた結果、シリコーンゴム弾性層の形成に特定の組成の混合物を用いることにより、上記の目的を達成し得ることを見い出し、本発明を為すに至った。
すなわち、本発明によれば、基体と、該基体の上に設けられた弾性層を有する導電性部材であって、該弾性層が、下記（Ａ）〜（Ｃ）成分を含有し、（Ｂ）成分の含有量が（Ａ）成分１００質量部に対して、０．１質量部以上１．０質量部未満である混合物の硬化物からなることを特徴とする導電性部材：
（Ａ）一分子中にケイ素原子に結合したアルケニル基を両末端に有するオルガノポリシロキサン、
（Ｂ）下記式（１）で示す構成単位と下記式（２）で示す構成単位を有し、ｍ／（ｍ＋ｎ）が０．５０以上０．７５以下である環状シロキサン
【０００６】
【化１】
2013186142.tif 000002
【０００７】
【化２】
2013186142.tif 000003
【０００８】
〔式（１）および式（２）中、ｍは３以上の整数、ｍ＋ｎは６以上１２以下の整数である。Ｒ１、Ｒ２およびＲ３は、各々独立に炭素数１以上５以下のアルキル基である。〕、
（Ｃ）カーボンブラック。
【０００９】
また本発明によれば、上記の導電性部材を具備し、電子写真装置の本体に着脱可能に構成されているプロセスカートリッジが提供される。さらに本発明によれは、上記の導電性部材を有している電子写真装置が提供される。
【発明の効果】
【００１０】
本発明によれば、長期の使用によっても電気抵抗が変化しにくく、かつ、圧縮永久歪みも生じにくい導電性部材を得られる。また、本発明によれば、高品位な電子写真画像を安定して形成することのできるプロセスカートリッジ、及び電子写真装置を得ることができる。
【図面の簡単な説明】
【００１１】
【図１】本発明にかかる導電性ローラの断面図である。
【図２】本発明のプロセスカートリッジの断面図である。
【図３】本発明の電子写真装置の断面図である
【図４】本発明にかかる抵抗測定装置の説明図である。
【発明を実施するための形態】
【００１２】
本発明に係るローラ形状の導電性部材（以降、「導電性ローラ」）は、基体としての軸芯体と弾性層とを有する。図１に導電性ローラの断面の一例を示す概念図を示す。図中の導電性ローラ１は軸芯体２の外周上に、弾性層３を有しており、またその外周上に表面層４を有している。
【００１３】
〔軸芯体〕
導電性ローラの軸芯体２は、特に制限されるものではなく、中空状あるいは中実状のものが使用できる。また、軸芯体２は、導電性ローラの電極及び支持部材として機能するもので、アルミニウム、銅合金、ステンレス鋼の如き金属または合金、クロム、又はニッケルで鍍金処理した鉄、導電性を有する合成樹脂の如き導電性の材質で構成される。
【００１４】
〔弾性層〕
弾性層は下記（Ａ）成分、（Ｂ）成分および（Ｃ）成分を含有し、（Ｂ）成分の含有量が（Ａ）成分１００質量部に対して、０．１質量部以上１．０質量部未満である混合物の硬化物からなる。
（Ａ）一分子中にケイ素原子に結合したアルケニル基を両末端に有するオルガノポリシロキサン、
（Ｂ）下記式（１）で示す構成単位と下記式（２）で示す構成単位を有する環状化合物からなり、ｍ／（ｍ＋ｎ）が０．５０以上０．７５以下である環状シロキサン
【００１５】
【化３】
2013186142.tif 000004
【００１６】
【化４】
2013186142.tif 000005
【００１７】
〔式（１）および式（２）中、ｍは３以上の整数、ｍ＋ｎは６以上１２以下の整数である。Ｒ１、Ｒ２およびＲ３は、各々独立に炭素数１以上５以下のアルキル基である。〕、
（Ｃ）カーボンブラック。
【００１８】
（Ｂ）成分は低分子の環状シロキサンであるため、シリコーンゴムの硬化剤として用いた場合、従来の直鎖状のオルガノハイドロジェンポリシロキサンに比べ、分子構造が剛直となると考えられる。また、比較的分子量の小さい環状構造においてケイ素原子に結合する水素結合の数が３個以上あるため、架橋点が狭い範囲で密に存在するものとなる。その結果、外部からの圧力に対して、架橋構造が変化しにくい構造を有するため、圧縮永久歪みを生じにくくなっているものと考えられる。
また、（Ｂ）成分に係る環状シロキサンを含む混合物の硬化物であることにより、弾性層中におけるカーボンブラックの凝集などが抑制され、その結果として、長期の使用によっても電気抵抗が変化し難くなっているものと考えらえる。
【００１９】
すなわち、導電性ローラの電気抵抗が変動する要因は以下のように考えられる。導電性ローラに導電剤として添加しているカーボンブラックは架橋したゴムの中でも、移動可能なものである。導電性ローラは電子写真装置内で接触する感光体などの周辺部材とある一定の圧力で圧接しているため、接触部では稼働中に変形と回復を繰り返している。
導電性ローラのゴム部が圧接部で変形すると、架橋したゴムの架橋構造に変動が生じ、さらに稼働中に電圧を印加されることで、カーボンブラックはゴム中を徐々に移動する。そして、長期に亘る使用によって、カーボンブラックは少しずつ凝集していく。その結果、カーボンブラックによる導電パスが分断され、導電性部材の電気抵抗が経時的に上昇すると考えられる。
【００２０】
これに対して、本発明に係る弾性層が、電気抵抗の変動を抑制できる理由は、以下のようであると考えられる。原料として（Ｂ）成分を用いたシリコーンゴム弾性層は、前述のように架橋点が狭い範囲で密に存在した、緻密な架橋構造を有している。そのため、カーボンブラックの移動が抑制され、長期に亘る使用によっても、カーボンブラックの移動による導電パスの分断が抑制されているものと考えられる。
【００２１】
＜（Ａ）成分＞
弾性層に用いる（Ａ）成分のオルガノポリシロキサンとしては、アルケニル基を両末端に有するポリジメチルシロキサン、ポリメチルフェニルシロキサン、ポリジフェニルシロキサンなどを挙げることができる。
（Ａ）成分の重量平均分子量は２００００以上２５００００以下の範囲にあることが望ましい。より好ましい範囲としては３００００以上１５００００以下である。また、（Ａ）成分の分子構造としては、直鎖状、分岐状のいずれであってもよいが、硬化物の引張り強度、引裂き強度、破断強度が良好である点から、直鎖状が好ましい。
【００２２】
ここで、重量平均分子量（Ｍｗ）は、Ｇｅｌ  Ｐｅｒｍｅａｔｉｏｎ  Ｃｈｒｏｍａｔｏｇｒａｐｈｙ（浸透クロマトグラフィー）を用いた測定から得ることができる。具体的には、ＧＰＣカラム（ＴＳＫｇｅｌ  ＳｕｐｅｒＨＭ−ｍ：東ソー株式会社製）２本を直列につないだ高速液体クロマトグラフ分析装置（ＨＬＣ−８１２０ＧＰＣ：東ソー株式会社製）を用いる。測定条件は、温度４０℃、流速０．６  ｍｌ／ｍｉｎ、ＲＩ（屈折率）とし、測定サンプルを０．１質量％のテトラヒドロフラン（ＴＨＦ）溶液として測定する。標準試料として単分散標準ポリスチレン（ＴＳＫ標準ポリスチレンＦ−１２８、Ｆ−８０、Ｆ−４０、Ｆ−２０、Ｆ−１０、Ｆ−４、Ｆ−２、Ｆ−１、Ａ−５０００、Ａ−２５００、Ａ−１０００、Ａ−５００：東ソー株式会社製）を用いて検量線を作成する。測定サンプルの保持時間、又はカウント数から分子量分布を得る。この分布から重量平均分子量Ｍｗを求めることができる。
【００２３】
（Ａ）成分は公知の方法によって得ることができる。一般的な製造方法を挙げると、ジメチルシクロポリシロキサン、メチルビニルシクロポリシロキサン等のオルガノシクロポリシロキサンと、ヘキサメチルジシロキサン、１，３‐ジビニル‐１，１，３，３‐テトラメチルジシロキサン等のヘキサオルガノジシロキサンとをアルカリ触媒または酸触媒の存在下に平衡化反応を行うことによって得ることができる。
【００２４】
＜（Ｂ）成分＞
（Ｂ）成分中の式（１）および式（２）中のｍは３以上の整数であり、ｍ＋ｎは６以上１２以下の整数である。ｍが３以上であることで、狭い範囲に架橋点を多く存在させることができる。ｍ＋ｎが６以上であることで、ケイ素に結合した水素原子の反応性を高め、より架橋点を多く存在させることができる。また、ｍ＋ｎが１２以下であることで、分子構造を剛直に保つことができ、塑性変形を抑制することができる。
（Ｂ）成分中の式（１）および式（２）中のＲ１、Ｒ２およびＲ３は、各々独立に炭素数１以上５以下のアルキル基である。炭素数５以下のアルキル基であることで、立体障害を小さくすることができ、ケイ素原子に結合した水素原子の付加反応性を高めることができる。立体障害を小さくするという観点から、Ｒ１、Ｒ２およびＲ３はメチル基であることが、好ましい。
【００２５】
（Ｂ）成分中の式（１）および式（２）中のｍ／（ｍ＋ｎ）は０．５０以上０．７５以下である。０．５０以上であることで、（Ｂ）成分一分子当たりの架橋点を多くすることができ、密な架橋構造を形成することができる。０．７５以下であることで、ケイ素原子に結合した未反応の水素原子を低減できる。
（Ｂ）成分の含有量は、（Ａ）成分１００質量部に対して、０．１質量部以上１．０質量部未満である。（Ａ）成分１００質量部に対して、０．１質量部以上であることで、ケイ素原子に結合した水素原子が（Ａ）成分中のアルケニル基と効果的に反応することができる。また、（Ａ）成分１００質量部に対して、１．０質量部未満であることで、未反応の（Ｂ）成分を低減することができ、表面層への未反応成分の染み出しを抑制することで、弾性層と表面層の剥離を抑制できる。
【００２６】
また、（Ａ）成分に含まれるケイ素原子に結合したアルケニル基１．０モルに対する、（Ｂ）成分のケイ素原子に結合した水素原子のモル数が１．０モル以上１０．０モル以下、特には、１．０モル以上５．８モル以下であることが好ましい。これにより、（Ｂ）成分一分子当たりに存在する架橋点を多くすることができ、密な架橋構造を形成することができる。また、ケイ素原子に結合した水素原子が未反応のまま残存することを抑制でき、未反応の水素原子同士による縮合を抑制できる。
以下、（Ａ）成分に含まれるケイ素原子に結合したアルケニル基１．０モルに対する、（Ｂ）成分におけるケイ素原子に結合した水素原子のモル数を、（水素／アルケニル）と表記する。
【００２７】
また、（Ｂ）成分は式（１）と式（２）の構成単位からなるブロック体、ランダム体、交互体のいずれでもよい。（Ｂ）成分の如き環状硬化剤の合成は、例えば、特開平７‐３１６１６６号公報などに記載の合成方法を用いることができる。
（Ｂ）成分を表す構造の一例を、式（３）および式（４）に示す。
【００２８】
【化５】
2013186142.tif 000006
【００２９】
【化６】
2013186142.tif 000007
【００３０】
【化７】
2013186142.tif 000008
【００３１】
＜（Ｃ）成分＞
（Ｃ）成分のカーボンブラックとしては、特に制限なく使用することができる。例えば導電性のアセチレンブラックや、ファーネスブラックとしてＳＡＦ、ＩＳＡＦ、ＨＡＦ、ＭＡＦ、ＦＥＦ、ＧＰＦ、ＳＲＦなどが挙げられる。混合物における（Ｃ）成分の配合割合は、（Ａ）成分１００質量部に対して、２質量部以上１０質量部以下が好ましい。（Ｃ）成分の配合割合を上記の範囲とすることで、弾性層中において、カーボンブラックをより均一に存在させることができる。また、弾性層への圧縮永久歪の発生をより確実に抑制し得る。
【００３２】
＜触媒＞
上記（Ａ）〜（Ｃ）成分を含む混合物には、（Ａ）成分と（Ｂ）成分とのヒドロシリル化反応を促進させるために、触媒を（Ｄ）成分として含有させることが好ましい。かかる触媒としては、白金微粉末、白金黒、塩化白金酸、アルコール変性塩化白金酸、塩化白金酸のオレフィン錯体、塩化白金酸とアルケニルシロキサンとの錯体が例示される。（Ｄ）成分の添加量としては、（Ａ）成分に対して、１ｐｐｍ以上５０ｐｐｍ以下が好ましい。
【００３３】
弾性層には、その他、上記組成の機能を阻害しない範囲で、必要に応じて可塑剤、充填剤、増量剤、加硫剤、加硫助剤、架橋助剤、酸化防止剤、老化防止剤、加工助剤の如き各種添加剤を含有させることができる。非導電性充填剤としては、シリカ、石英粉末、及び炭酸カルシウムを挙げることができる。
弾性層は、導電性ローラに要求される弾性を有し、その硬度の目安としては、例えば、アスカーＣ硬度で２０度以上８０度以下、厚みの目安として、１．５ｍｍ以上６．０ｍｍ以下を挙げることができる。
【００３４】
軸芯体上に弾性層を形成する方法としては、型成形法、押出成形法、射出成形法、塗工成形法を挙げることができる。より具体的には、軸芯体と本発明の弾性層用の材料を押出して成型する方法や、材料が液状であれば、円筒状のパイプとパイプ両端に配設された軸芯体を保持するための駒を配設した金型に注入し、加熱硬化させる方法などが挙げられる。弾性層の表面は、表面層との密着性向上の為、表面研磨や、コロナ処理、フレーム処理、エキシマ処理の表面改質方法によって改質することもできる。
【００３５】
〔表面層〕
本発明の弾性層の外周上に、耐摩耗性を付与するなどの目的で、表面層を設けてもよい。表面層には樹脂にカーボンブラックを添加したものを用いることができる。例えば、ＥＣ３００ＪやＥＣ６００ＪＤ（ライオン社製）のような高い導電性をもつカーボンブラックや、中程度の導電性をもつゴム用カーボンブラックあるいは塗料用のカーボンブラックが挙げられる。分散性と導電性の制御の観点から塗料用カーボンブラックが好ましい。カーボンブラックの配合量は樹脂成分に対して３質量％以上３０質量％以下とすることが好ましい。表面層には、その他、機能を阻害しない範囲で、架橋剤、可塑剤、充填剤、増量剤、加硫剤、加硫助剤、架橋助剤、酸化防止剤、老化防止剤、加工助剤、レベリング剤を含有させることができる。
【００３６】
表面層の厚さの目安としては、１μｍ以上１００μｍ以下が好ましい。表面層の厚さが１μｍ以上であれば磨耗等による劣化を抑制することができ、１００μｍ以下であれば導電性ローラ表面が高硬度になるのを抑制し、現像剤の劣化を抑制し、導電性ローラの表面への現像剤由来の固着を抑制することができる。現像剤へのダメージを考慮すると、表面層の厚さは１以上５０μｍ以下であることが好ましい。
【００３７】
表面層の形成方法としては特に限定されるものではないが、例えば、表面層の各成分を溶剤中に分散混合して塗料化し、弾性層上に塗工し、乾燥固化あるいは硬化することにより形成することが可能である。分散混合には、サンドミル、ペイントシェーカー、ダイノミル、パールミルの如きビーズを利用した公知の分散装置が好適に利用可能である。塗工方法としては、浸漬塗工、リング塗工、スプレー塗工又はロールコートを採用することができる。
【００３８】
本発明に係るプロセスカートリッジ、及び当該カートリッジが着脱可能に装着される電子写真装置は、上記本発明の導電性部材を有するものであれば、複写機、ファクシミリ、またはプリンターに限定されるものではない。本発明の導電性ローラを搭載したプロセスカートリッジ及び電子写真装置の一例として、非磁性一成分現像方式のプリンターを以下に説明する。図２において、現像装置１０は、非磁性一成分現像剤として現像剤８を収容した現像剤容器と、現像剤容器内の長手方向に延在する開口部に位置し感光体５と対向設置された導電性ローラ１として現像ローラとを備え、感光体５上の静電潜像を現像して像を形成する。
【００３９】
図３に示すように、電子写真装置には、図示しない回転機構により回転される感光体５の周りに、感光体５の表面を所定の極性・電位に帯電させる帯電部材１２が配置される。更に、帯電された感光体５の表面に画像露光を行って静電潜像を形成する、不図示の画像露光装置が配置される。更に、感光体５の周りには、形成された静電潜像上に現像剤を付着させて現像する本発明の導電性ローラ１を有する現像装置１０が配置される。更に、紙２２に現像剤像を転写した後、感光体５上をクリーニングする装置１３が設けられる。紙２２の搬送経路上には、転写された現像剤像を紙２２上に定着させる定着装置１５が配置される。
【実施例】
【００４０】
以下に、具体的な実施例を挙げて本発明を更に詳細に説明する。
（実施例１）
＜軸芯体の製造＞
外径８ｍｍ、長さ２５０ｍｍのＳＵＳ３０４製の芯金にプライマー（商品名：ＤＹ３５−０５１、東レ・ダウコーニング株式会社製）を塗布し、温度１７０℃で、２０分間焼き付けし、軸芯体２を得た。
【００４１】
＜弾性層の製造＞
得られた軸芯体２を内径１６ｍｍの円筒状金型内に同心となるように設置した。弾性層の材料として表１に記載の材料を混合した付加型シリコーンゴム組成物を金型内に注入した。なお、このときの（Ａ）成分に含まれるケイ素原子に結合したアルケニル基１．０モルに対する、（Ｂ）成分のケイ素原子に結合した水素原子のモル数（水素／アルケニル）は３．２であった。
【００４２】
温度１３０℃で２０分加熱成型した後、金型を温度５０℃まで冷却し、軸芯体と一体となった弾性層を金型から取り出した。次に軸芯体と一体となった弾性層を温度２００℃で２時間加熱して硬化反応を完結させ、軸芯体２の外周に外径１６ｍｍの弾性層２を設けた。
【００４３】
【表１】
2013186142.tif 000009
【００４４】
＜表面層の製造＞
次に表面層の材料として、表２に記載の材料を撹拌混合した。その後、総固形分比３０質量％になるようにメチルエチルケトンに溶解、混合の後、サンドミルにて均一に分散した。
【００４５】
【表２】
2013186142.tif 000010
【００４６】
この混合液にＭＥＫを加え固形分２５質量％に調整したものにポリウレタン樹脂粒子（商品名：アートパールＣ４００（体積平均粒子径１４μｍ）、根上工業株式会社製）２０質量部を加え、ボールミルで攪拌分散して、表面層用塗布液を得た。
前記で得られた弾性層を設けたローラに、上記の表面層用塗布液で膜厚１３μｍとなるように浸漬塗工した。温度８０℃のオーブンで１５分乾燥後、温度１４０℃のオーブンで２時間硬化し、実施例１の導電性ローラを作製した。
【００４７】
〔電気抵抗安定性評価およびカブリ画像評価〕
温度２３℃、湿度５５％ＲＨの環境下、導電性ローラの電流値を以下に示す測定方法により求めた。導電性ローラの電流値測定機の概略図を図４に示す。導電性ローラ１を直径３０ｍｍのアルミ製ドラム２５に圧接し、導電性ローラ１の両端に４．９Ｎの荷重をかけ、アルミ製ドラム２５上で導電性ローラの回転数が２８ｒｐｍになるように回転させた。次に、導電性ローラの軸芯体に直流電源より１００Ｖの電圧を印加した。アルミ製ドラム２５はＲ（Ω）の抵抗値を有する基準抵抗２６を通じて接地されており、基準抵抗２６の両端の電位差を毎秒１３５回の速度でサンプリングした。なお、基準抵抗２６の抵抗は導電性ローラの抵抗値より十分低い。導電性ローラを５回転させたところまで測定し、５周分のデータの相加平均値を求めた。求めた値をＸ（Ｖ）とし、下記式（１）により、導電性ローラの電流値を求めた。
電流値Ｉ（Ａ）＝Ｘ（Ｖ）／Ｒ（Ω）・・・式（１）
【００４８】
次に、図３の構成を有するレーザープリンター（商品名：ＬＢＰ５５００；キヤノン社製）のプロセスカートリッジ（商品名：ＥＰ−８５トナーカートリッジ（ブラック）；キヤノン社製）に、導電性ローラを現像ローラとして装着し、温度３０℃、湿度８０％ＲＨの環境下で印字率０．５％、連続２０千枚の画像を出力した後にベタ白画像を出力した。そのベタ白画像を反射式濃度計（東京電色製ＴＣ−６ＤＳ／Ａ）を用いて、白地部の反射濃度を測定し、画像上で測定した１０点の平均値をＤｓとした。ベタ白画像出力前の用紙の反射濃度（その平均値をＤｒとする）とＤｓとの差（Ｄｒ−Ｄｓ）を求め、これをかぶり量とし、表３に記載の基準により、カブリ画像評価を行なった。使用後、エアーブローで現像剤を除去した導電性ローラを上記で示した電流値の測定方法で使用後の電流値を測定した。電気抵抗安定性の指標として、電流の保持率を下記式（２）により算出した。
電流の保持率（％）＝（使用後の電流値）÷（初期の電流値）×１００・・・式（２）
【００４９】
【表３】
2013186142.tif 000011
【００５０】
〔横スジ画像評価およびローラの変形量測定〕
温度４０℃、相対湿度９５％ＲＨの環境下において、前記プロセスカートリッジの現像剤容器に現像剤量規制部材と実施例１で得られた導電性ローラを現像ローラとして装着し、導電性ローラと現像剤量規制部材を当接した状態で１ヶ月間静置した。なお、導電性ローラと現像剤量規制部材の当接圧力は０．５Ｎ／ｃｍに調整し、塑性変形に対して厳しい設定に変更した。その後、温度２３℃、相対湿度５０％ＲＨの環境下に５時間静置した。これらを前記レーザープリンター中に装填してハーフトーン画像を出力し、表４に記載の基準でセット跡画像評価を行った。また、評価を行ったプロセスカートリッジから導電性ローラをとりだし、変形量を測定した。なお、導電性ローラ表面の歪み量は、レーザー変位センサ（商品名：ＬＴ−９５００Ｖ、キーエンス社製）を用いて測定した。エアーブローでトナーを除去した導電性ローラの表面に対して、垂直方向にレーザー変位センサを設置し、導電性ローラを任意の回転数で回転駆動して導電性ローラ表面の周方向の変位を読み取り、変形量を測定した。変形量は、長手方向に４３ｍｍピッチの５点で測定を行い、５点の平均値とした。
【００５１】
【表４】
2013186142.tif 000012
【００５２】
（実施例２〜３０）
（Ａ）成分の重量平均分子量、（Ｂ）成分の硬化剤種及び添加量、（Ｃ）成分の添加量を表５〜８に示したように変更した以外の条件は、実施例１と同様の方法で実施例２〜３０の導電性ローラを作成し、評価を行った。評価結果を表６〜８に示す。
【００５３】
（比較例１）
（Ｂ）成分を下記式（６）で表される硬化剤（Ｂ−１３）に変更した以外の条件は、実施例１と同様の方法で比較例１の導電性ローラを作成し、評価を行った。評価結果を表８に示す。
【００５４】
【化８】
2013186142.tif 000013
【００５５】
（比較例２〜８）
（Ａ）成分の重量平均分子量及び（Ｂ）成分の硬化剤種と添加量を表５および表８に変更した以外の条件は、実施例１と同様の方法で比較例２〜８の導電性ローラを作成し、評価を行った。評価結果を表８に示す。
【００５６】
【表５】
2013186142.tif 000014
【００５７】
【表６】
2013186142.tif 000015
【００５８】
【表７】
2013186142.tif 000016
【００５９】
【表８】
2013186142.tif 000017
【００６０】
表６〜８の結果から、実施例１〜３０は、硬化剤が環状化合物ではない比較例１と比較すると、初期の電流値と使用後の電流値から算出される電流の保持率が高かった。これは、使用前後でのカーボンブラックの移動、凝集が抑制されたためと考えられ、その結果、導電性ローラの電気抵抗が安定したものとなり、画像評価において、使用後にカブリのない良好な画像が得られた。さらに長期放置による変形量が小さく、これにより、横スジ画像評価においても良好な画像が得られた。
また、実施例１〜３０は、（Ｂ）成分のｍ／（ｍ＋ｎ）が０．５０以上０．７５以下の範囲外である比較例２、３と比較すると、塑性変形に起因する導電性ローラピッチの横スジ画像が良好であった。
また、実施例１〜３０は、ｍ＋ｎが６以上１２以下の範囲外である比較例４、５と比較すると、塑性変形に起因する導電性ローラピッチの横スジ画像が良好であった。
また、実施例１〜３０は、（Ｂ）成分の含有量が０．１質量部以上１．０質量部未満の範囲外である比較例６，７と比較すると、電気抵抗の安定性および塑性変形に起因する導電性ローラピッチの横スジ画像は良好であった。
また、実施例１〜３０は、Ｒ１、Ｒ２およびＲ３が、炭素数６以上のアルキル基である比較例８と比較すると、塑性変形に起因する導電性ローラピッチの横スジ画像が良好であった。
【符号の説明】
【００６１】
１：導電性ローラ
２：軸芯体
３：弾性層
４：表面層
５：感光体
６：クリーニング部材
７：現像剤供給ローラ
８：現像剤
９：現像剤量規制部材
１０：現像装置
１１：レーザー光
１２：帯電部材
１３：クリーニング装置
１４：クリーニング用帯電装置
１５：定着装置
１６：駆動ローラ
１７：転写ローラ
１８：バイアス電源
１９：テンションローラー
２０：転写搬送ベルト
２１：従動ローラ
２２：紙
２３：給紙ローラ
２４：吸着ローラ
２５：アルミ製ドラム
２６：基準抵抗
２７：電圧計
【図１】
2013186142.tif 000020
【図２】
2013186142.tif 000021
【図３】
2013186142.tif 000022
【図４】
2013186142.tif 000023